(57)【要約】  少なくともａ再生利用可能な原料、ｂこの再生利用可能な原料を結合する材料、ｃ場合によっては補助物又は添加物を含む組成物から少なくとも部分的に構成されるエネルギ伝送鎖の鎖リンク。本発明による鎖リンクは、従来の鎖リンクに比較して、一層環境にやさしくかつ安価に、例えば再生利用不可能な原料の資源を節約して、従来のエネルギ伝送鎖用鎖リンクと等価又は充分良好な機械的性質で製造される。【特許請求の範囲】
【請求項１】
少なくとも
ａ．再生利用可能な原料、
ｂ．この再生利用可能な原料を結合する材料、
ｃ．場合によっては補助物及び添加物
を含む組成物から少なくとも部分的に構成されるエネルギ伝送鎖の鎖リンク。
【請求項２】
再生利用可能な原料及び結合材料から成る組成物が、３／２〜１９／１特に１７／３の質量比を持っている請求項１に記載の鎖リンク。
【請求項３】
組成物が次の性質の少なくとも１つなるべくそれぞれを含んでいる
Ａ）少なくとも２０Ｎ／ｍｍ２なるべく少なくとも２５Ｎ／ｍｍ２及び特に好ましくは３０〜２００Ｎ／ｍｍ２の範囲にある、ＤＩＮ（ドイツ工業規格）５３４５５による引張り強度、
Ｂ）少なくとも０．５％なるべく少なくとも０．８％のＤＩＮ５３４５５による破断伸び、
Ｃ）少なくとも４０００Ｎ／ｍｍ２なるべく少なくとも５０００Ｎ／ｍｍ２のＤＩＮ５３４５５による縦弾弾性係数、
Ｄ）少なくとも４０Ｎ／ｍｍ２なるべく少なくとも１００Ｎ／ｍｍ２及び特に好ましくは１００〜２００Ｎ／ｍｍ２の範囲にある、ＤＩＮ５３４３２による曲げ強度、
Ｅ）約２％のＤＩＮ５３４５２による外側繊維伸び、
Ｆ）少なくとも３０００Ｎ／ｍｍ２なるべく少なくとも３５００Ｎ／ｍｍ２のＤＩＮ５３４５２による曲げ弾性係数、
Ｇ）少なくとも４ｋＪ／ｍ２なるべく少なくとも６ｋＪ／ｍ２のＤＩＮ５３４５３による衝撃強度、
Ｈ）少なくとも２．５ｋＪ／ｍ２のＤＩＮ５３４５３による切欠き靭性、
Ｉ）少なくとも５０Ｎ／ｍｍ２なるべく少なくとも１５０Ｎ／ｍｍ２特に好ましくは１８０〜２５０Ｎ／ｍｍ２の範囲にある、ＤＩＮ５３４５６による押込み強度、
Ｊ）少なくとも１．２ｇ／ｃｍ３特に好ましくは少なくとも１．３５ｇ／ｃｍ３のＤＩＮ５３４７９による密度、
Ｋ）少なくとも１５ｋＪ／ｍ２のＤＩＮ５３４４８による衝撃引張り強度、
先行する請求項の１つに記載の鎖リンク。
【請求項４】
再生利用可能な原料が多糖類なるべくセルローズである、先行する請求項の１つに記載の鎖リンク。
【請求項５】
再生利用可能な原料が、木材、亜麻、大麻、わら、羊毛、サイザル麻、木綿、亜麻布、干草、籾殻、竹、パピルス、葦、コルク又は類似物の群から成る物質又はこれらのうち少なくとも２つの混合物から選ばれている、先行する請求項の１つに記載の鎖リンク。
【請求項６】
結合する材料がポリマなるべくエラストマであることを特徴とする、先行する請求項の１つに記載の鎖リンク。
【請求項７】
結合する材料がポリ炭化水素なるべくポリオレフィンなるべくポリエチレン又はポリプロピレン待に好ましくはポリプロピレンであることを特徴とする。先行する請求項の１つに記載の鎖リンク。
【請求項８】
少なくとも１つの補助物又は添加物により、鎖リンクの引火点が１５０℃より上なるべく２００℃より上特に好ましくは２５０℃より上にあることを特徴とする、先行する請求項の１つに記載の鎖リンク。
【請求項９】
少なくとも１つの補助物又は添加物により、鎖リンクの発火点が２５０℃より上なるべく３５０℃より上特に好ましくは４００℃より上にあることを特徴とする、先行する請求項の１つに記載の鎖リンク。
【請求項１０】
鎖リンクが少なくとも部分的に少なくとも１つの材料で被覆されていることを特徴とする、先行する請求項の１つに記載の鎖リンク。
【請求項１１】
鎖リンクの少なくとも一部が、再生利用可能な原料、この再生利用可能な原料を結合する材料及び場合によっては補助物及び添加物から成る組成物から区別される材料から構成されていることを特徴とする、先行する請求項の１つに記載の鎖リンク。
【請求項１２】
鎖リンクの少なくとも一部が、金属から構成されていることを特徴とする、請求項１１に記載の鎖リンク。
【請求項１３】
エネルギ伝送鎖の少なくとも一部が、再生利用可能な原料、この原料を結合する材料及び場合によっては補助物又は添加物を含む材料から、射出成形又は押出し成形されることを特徴とする、鎖リンクの少なくとも一部の製造方法。
【請求項１４】
加工温度が１３０〜２５０℃の範囲特に１６０〜１９５℃の範囲にあることを特徴とする、請求項１３に記載の方法。
【請求項１５】
少なくとも１秒間少なくとも２００ｂａｒ、なるべく少なくとも１秒間少なくとも３００ｂａｒ特に好ましくは少なくとも１．５秒間少なくとも３５０ｂａｒの持続圧力で加工が行われることを特徴とする、請求項１３又は１４に記載の方法。
【請求項１６】
鎖リンクの少なくとも１つの範囲が被覆を形成されることを特徴とする、請求項１３〜１５の１つに記載の方法。
【請求項１７】
鎖リンクの少なくとも一部が、再生利用可能な原料、この再生可能な原料を結合する材料及び場合によっては補助物及び添加物から成る組成物から区別される材料から形成されることを特徴とする、請求項１３〜１６の１つに記載の方法。
【請求項１８】
鎖リンクの少なくとも一部が金属から形成されることを特徴とする、請求項１３〜１７の１つに記載の方法。
【請求項１９】
多成分射出成形法が使用されることを特徴とする、請求項１３〜１８の１つに記載の方法。
【請求項２０】
請求項１〜１２の特徴を持つ少なくとも１つの鎖リンクを含むエネルギ伝送鎖及び／又は請求項１３〜１９に記載の方法により製造される鎖リンク。
【発明の詳細な説明】
【発明の詳細な説明】
【０００１】  本発明は、エネルギ伝送鎖の鎖リンク、このような鎖リンクの製造方法及びエネルギ伝送鎖に関する。
【０００２】  従来技術から、異なる形状を持ちかつ異なる材料から製造されるエネルギ伝送用の多数の鎖リンクが公知である。例えばプラスチック、金属又はプラスチックと金属との組合せから構成される鎖リンクが公知である。種々のプラスチックを鎖リンクにおいて組合わせることも公知である。例えばドイツ連邦共和国特許３８０６４００号明細書は、それぞれ２つの隣接する鎖リンクが異なる熱可塑性プラスチックから製造されるエネルギ伝送鎖を開示している。これにより２つの隣接する鎖リンクの間の摩耗を減少する。
【０００３】  しかし今まで公知のエネルギ伝送用鎖リンクでは、鎖リンクの寿命を上回った後、廃棄物処理の問題がある。プラスチック及び金属は一般に耐食性であり、例えばプラスチックを取除き、粉砕しかつ溶融することによって、選別されねばならない。更に今まで使用されたプラスチックは、一般に例えば石油から得られる炭化水素の処理に基いている。石油は周知のように限られた規模でしか存在しないので、この原料による持続的な経営が必要である。
【０００４】  これから出発して本発明の課題は、従来の鎖リンクと同じような機械的性質を持っているけれども簡単に廃棄物処理されかつ環境を損なわないように製造されるエネルギ伝送鎖用鎖リンク、及びこのような鎖リンクの製造方法を提供することである。更に本発明の課題は、適当なエネルギ伝送鎖を提供することである。
【０００５】  本発明によればこの課題は、請求項１の特徴を持つ鎖リンク、請求項１１の特徴を持つ鎖リンク又はその部分の製造方法、及び請求項１７による特徴を持つエネルギ伝送鎖によって解決される。鎖リンク及び方法のそれ以外の構成は、それぞれの従属請求項の対象である。
【０００６】  本発明による鎖リンクは、少なくとも１つの再生利用可能な原料、この再生利用可能な原料を結合する材料、及び場合によっては補助物及び添加物を含む組成物から少なくとも部分的に構成されている。
【０００７】  この場合例えば組成物の５０〜９５重量％が再生利用可能な原料から成り、組成物の５〜４０重量％がこの再生利用可能な原料を結合する材料から成り、０〜１０重量％が補助物及び添加物から成っている。しかしこれとは著しく異なる重量％を持つ他の組成物も可能であり、本発明によるものである。大部分が再生利用可能な原料から成るこのような鎖リンクは、例えばプラスチックから成る従来の鎖リンクと比較して、全く決定的な利点を持っている。まずこのような鎖リンクは、製造において類似な性質のプラスチックを使用する場合より著しく安価であり、第２にプラスチックより良好な環境保護成果を持っている。更にこのような鎖リンクは、その寿命を上回った後著しく簡単にかつ環境破壊なしに廃棄物処理される。例えば鎖リンクの発熱量を利用して燃焼が可能である。鎖リンクのなるべく主要部分が生物により分解可能な材料から成っているので、適当な方法により、鎖リンクの非常に速い腐敗を例えば堆肥設備で行うことができる。
【０００８】  特に石油のような化石燃料の分野において時と共に減少する原料は、存在が限られた原料備蓄で持続的に運営するため、できるだけ良好な環境的成果を持つ製品を製造することが極めて重要である。従って例えばエネルギ伝送鎖用鎖リンクのような量産品では、これらを同じかつ／又は充分良好な材料性質で再生利用可能な原料から製造するのが有利である。
【０００９】  好ましい実施形態では、鎖リンクが再生利用可能な原料及びこれを結合する材料から成る組成物から成り、質量比が３／２〜１９／１の範囲にある。特に１７／３の質量比が有利なことがわかった。なぜならば、ここでは組成物の大部分が再生利用可能な原料から成り、従って環境的成果が存在し、再生利用可能な原料を結合する材料の割合が、エネルギ伝送鎖の使用にとって重要なすべての材料性質を得るのに充分なほど大きくないからである。
【００１０】  別の有利な実施形態によれば、鎖リンクが次の性質の少なくとも１つなるべくすべてを持っている。
ａ）少なくとも２０Ｎ／ｍｍ２なるべく少なくとも２５Ｎ／ｍｍ２及び特に好ましくは３０〜２００Ｎ／ｍｍ２の範囲にある、ＤＩＮ（ドイツ工業規格）５３４５５による引張り強度、
ｂ）少なくとも０．５％なるべく少なくとも０．８％のＤＩＮ５３４５５による破断伸び、
ｃ）少なくとも４０００Ｎ／ｍｍ２なるべく少なくとも５０００Ｎ／ｍｍ２のＤＩＮ５３４５５による縦弾弾性係数、
ｄ）少なくとも４０Ｎ／ｍｍ２なるべく少なくとも１００Ｎ／ｍｍ２及び特に好ましくは１００〜２００Ｎ／ｍｍ２の範囲にある、ＤＩＮ５３４３２による曲げ強度、
ｅ）約２％のＤＩＮ５３４５２による外側繊維伸び、
ｆ）少なくとも３０００Ｎ／ｍｍ２なるべく少なくとも３５００Ｎ／ｍｍ２のＤＩＮ５３４５２による曲げ弾性係数、
ｇ）少なくとも４ｋＪ／ｍ２なるべく少なくとも６ｋＪ／ｍ２のＤＩＮ５３４５３による衝撃強度、
ｈ）少なくとも２．５ｋＪ／ｍ２のＤＩＮ５３４５３による切欠き靭性、
ｉ）少なくとも５０Ｎ／ｍｍ２なるべく少なくとも１５０Ｎ／ｍｍ２特に好ましくは１８０〜２５０Ｎ／ｍｍ２の範囲にある、ＤＩＮ５３４５６による押込み強度、
ｊ）少なくとも１．２ｇ／ｃｍ３特に好ましくは少なくとも１．３５ｇ／ｃｍ３のＤＩＮ５３４７９による密度、
ｋ）少なくとも１５ｋＪ／ｍ２のＤＩＮ５３４４８による衝撃引張り強度。
【００１１】  前記の性質のそれぞれは本発明による実施形態である。文字ａ）〜ｋ）により特徴づけられる１つ又は複数の性質のそれぞれの可能な組合わせも、同様に本発明の好ましい実施形態である。種々の性質の組合わせでは、２つないし１１の性質の組合せが可能であり、本発明によるものである。
【００１２】  別の実施形態では、再生利用可能な原料が多糖類なるべくセルローズである組成物から製造されている。これに関して更に好ましくは、再生利用可能な原料が、木材、亜麻、大麻、わら、羊毛、サイザル麻、木綿、亜麻布、干草、籾殻、竹、パピルス、葦、コルク又は類似物の群から成る物質又はこれらのうち少なくとも２つの混合物から選ばれている。これらはすべて他の製品の製造過程における廃産物としてしばしば現れる再生可能な原料である。これらの繊維又は繊維含有材料は、鎖リンクの製造に使用することができる。木材産業、衣料品産業、食品産業又は他の産業からの屑を好都合にかつ環境を保護するように有意義に更に使用することが可能である。それにより使用される物質の環境的成果が更に改善され、原料による持続的経営が可能になる。更にそれにより炭化水素の既存の限られた資源が守られる。
【００１３】  鎖リンクの別の有利な構成によれば、結合する材料がポリマなるべくエラストマである。この場合例えば熱可塑性エラストマが使用され、アミド、エステル、オレフィン、スチロール又はウレタンエラストマの群から成るポリマが提供される。こられの群の１つ又は複数から成る混合物を使用することも可能である。
【００１４】  鎖リンクの別の好ましい構成によれば、結合する材料がポリ炭化水素なるべくポリオレフィンなるべくポリエチレン又はポリプロピレン特に好ましくはポリプロピレンである。ポリプロピレンは、一方ではそれが容易に加工可能であり、他方では容易に分解可能であるという利点を与える。
【００１５】  鎖リンクの更に別の有利な構成によれば、組成物が少なくとも１つの補助物又は添加物を持っているので、鎖リンクの引火点が１５０℃より上なるべく２００℃より上特に好ましくは２５０℃より上にある。これにより、鎖リンクの比較的大きい加熱を伴って現われる強い荷重を受けて例えば爆発の危険のある空間で本発明による鎖リンクを使用することが可能である。
【００１６】  鎖リンクの更に別の有利な構成によれば、組成物が少なくとも１つの補助物又は添加物を含んでいるので鎖リンクの発火点が２５０℃より上なるべく３５０℃より上特に好ましくは４００℃より上にある。これも、特に荷重のかかる使用条件のもとで又は爆発の危険のある空間でこのような鎖リンクを持つエネルギ伝送鎖の使用の際有利である。
【００１７】  加えられる補助物又は添加物は、発火点が及び／又は引火点の変化に役立つのみならず、例えば摩耗改善を行う添加物及び補助物も使用可能である。この場合例えば煤が生ずるであろう。エネルギ伝送鎖の視覚的外観を変えて特定の条件に合わせるため、更に染料を加えることもできる。更に鎖リンクの寿命を高めることができる例えば酸化防止剤を加えることができる。寿命の一層の改善は、例えば安定剤の添加によっても行われる。更に鎖リンクがエネルギ伝送鎖を形成する時、これらの鎖リンクの製造におけるサイクル時間を短縮するか又は鎖リンクの一層良好で静かなころがり特性を生じる潤滑剤を添加することができる。更に鎖リンクの密度及び負荷能力に有利な影響を及ぼす充填材も可能である。多数の別の補助物及び添加物も可能であり、本発明によるものである。
【００１８】  鎖リンクの更に別の有利な構成によれば、鎖リンクが少なくとも１つの材料で被覆されるようにすることができる。この被覆は、本発明によれば鎖リンクの部分又は個々の部分範囲のみにも塗布可能である。それにより例えば鎖部材が互いに又はエネルギ伝送鎖用案内通路の滑り面上をころがる際特に負荷される部分が、摩耗特性に関して改善される。エネルギ伝送鎖の下辺の鎖リンクの上側を比較的硬い材料で被覆し、その上をころがるエネルギ伝送鎖の上辺の鎖リンクを比較的柔らかい材料で被覆するか、又はその逆にすることも可能である。その有利な結果として、一方では摩耗特性従って鎖の摩耗が減少し、鎖がころがる際の騒音発生が同時に著しく減少される。
【００１９】  鎖リンクの更に別の有利な構成によれば、鎖リンクの少なくとも一部が、再生利用可能な原料、この再生利用可能な原料を結合する材料及び場合によっては補助物及び添加物から成る組成物から区別される材料から構成されている。この場合、鎖リンクの少なくとも一部が、金属から構成されているのが好ましい。これは、鎖リンクの安定性及び寿命に有利な影響を及ぼす金属製補強構造の使用、及び金属又は硬化プラスチックから鎖リンクの特に負荷される部分の構成も可能にする。
【００２０】  本発明の別の考えによれば、エネルギ伝送鎖の少なくとも一部が、再生利用可能な原料、この原料を結合する材料及び場合によっては補助物又は添加物を含む材料から、射出成形又は押出し成形される、鎖リンクの少なくとも一部の製造方法が提案される。
【００２１】  このような方法は、この方法により製造される鎖リンクが従来の鎖リンクに比較して改善された環境的成果を持っているという利点を与える。更にこのような方法は持続的な経営の観点から有利であり、例えば石油のように再生利用不可能な有限の資源が保護される。更に添加物又は補助物の使用が有利に可能である。これにより鎖リンクの部分の重要な性質が変えられる。
【００２２】  射出成形又は押出し成形のために標準工具を使用できるけれども、例えばドイツ連邦共和国特許出願公開第１９９３４８７１号明細書において提案されているような特殊工具を使用することも可能である。
【００２３】  再生利用可能な原料は例えば多糖類なるべくセルローズである。このようなセルローズは、例えば木材、亜麻、大麻、わら、羊毛、サイザル麻、木綿、亜麻布、干草、籾殻、竹、パピルス、葦、コルク又は類似物から、又はこれらの物質の少なくとも２つの混合物から得られる。これらの物質は、しばしばすべて他の製品の製造過程の廃産物として生じる。例えば木材屑は家具産業において、亜麻布、羊毛又は木綿の屑は衣類産業において生じる。従って環境を保護して有意義にこれらの屑を利用することが有利に可能である。
【００２４】  更にこのような組成物から成る製品の使用により、寿命の過ぎた製品の環境にとって有意義な利用を実現することができる。例えばこうして家具片に存在する原料を有意義に使用することができる。エネルギ伝送鎖の鎖リンクの部分の製造のため古着、じゅうたんを敷いた床等の使用も可能である。こうして得られる繊維は、再生可能な原料を結合する材料と共に加工される。この場合ポリマなるべくエラストマが有利に使用される。ポリ炭化水素なるべくポリオレフィンなるべくポリエチレン又はポリプロピレン特に好ましくはポリプロピレンの使用も可能である。ポリプロピレンは、容易に加工及び分解可能であるという利点を与える。
【００２５】  更に再生利用可能な原料及びこれを結合する材料及び場合によっては補助物又は添加物から成る組成物から鎖リンクを製造するために、例えば通常のプラスチック用に使用される射出成形又は押出し成形のための同じ工具を使用することができる。従って高値な新しい工具を調達するか又は既存の工具を改造することは必要でない。
【００２６】  更に同じ機械において、少なくとも１つの再生利用可能な原料及びこれを結合する材料から成る組成物から鎖を製造できるだけでなく、必要に応じて例えばポリアミドのような普通のプラスチックから鎖リンクを製造することができる。
【００２７】  少なくとも１つの適当な補助物又は添加物の混合により、引火点が１５０℃より上なるべく２００℃より上特に好ましくは２５０℃より上にある鎖リンク又は鎖リンクの部分を製造することが可能である。これは、例えば爆発から保護される空間におけるような特別な事情の下でもこのような鎖リンクの使用を可能にする。
【００２８】  少なくとも１つの補助物又は添加物を加えることにより、鎖リンク又は鎖リンクの部分の発火点が２５０℃より上なるべく３５０℃より上特に好ましくは４００℃より上にあるように、組成物を変えることも更に可能である。これは、例えば爆発の危険のある空間においてこのような鎖リンクを使用するための前提条件である。
【００２９】  更に補助物又は添加物を使用して鎖リンクを製造することによって、生じる鎖リンクの個々又は複数の性質を変えることができる。例えば煤の混合により、摩耗特性を改善することができる。同様に染料、充填材及び潤滑剤の添加によって、鎖リンクの色、密度及び滑り特性を改善することができる。更に酸化防止剤及び／又は安定剤を加えることにより、鎖リンクの寿命に有利な影響を及ぼすことができる。
【００３０】  更に鎖リンク又は鎖リンクの部分の製造中に、鎖リンクを少なくとも１つの材料で被覆することが可能である。被覆により、鎖リンクが侵食性媒体にさらされる環境においても、鎖リンクを使用することができる。このような被覆は部分的にも可能なので、例えば鎖リンクの特に負荷される範囲を被覆するか、又は鎖リンク全体を被覆することもできる。それにより例えば鎖リンクの摩耗が有利に改善されるか、鎖がころがる際騒音発生を減少することができる。費用の理由から、摩耗に関係する鎖リンクの部分のみを被覆することも可能である。
【００３１】  方法の有利な構成によれば、加工温度が１３０〜２５０℃の範囲特に１６０〜１９５℃の範囲にある。場合によっては方法の更に別の有利な構成によれば、少なくとも１秒間少なくとも２００ｂａｒ、なるべく少なく１秒間少なくとも３００ｂａｒ特に好ましくは少なくとも１．５秒間少なくとも３５０ｂａｒの持続圧力で加工が行われる。
【００３２】  方法の更に別の構成によれば、鎖リンクの少なくとも一部が、再生利用可能な原料、この再生可能な原料を結合する材料及び場合によっては補助物及び添加物から成る組成物から区別される材料から形成される。これは、伝送鎖の使用分野に応じて、異なる材料例えば金属又は従来のプラスチックから連絡片又は分離素子の構成を有利に可能にする。従って製造すべき鎖リンクの性質を使用条件に個々に合わせ、それから生じる要求に鎖リンクを合わせることができる。
【００３３】  方法の更に別の構成によれば、鎖リンクの少なくとも一部が金属から形成される。これは、例えば金属製格子のような補強装置の周りに、再生利用可能な原料、これを結合する材料及び場合によっては鎖リンクの補強及び長い寿命に役立つ補助物及び添加物から成る本発明よる組成物で押出し成形被覆するのを可能にする。特に摩耗を受ける鎖リンクの部分又は鎖リンクから構成されるエネルギ伝送鎖の運転の際特に大きい力が作用する範囲も金属から構成することも可能である。
【００３４】  方法の別の有利な構成に従って、多成分射出成形法が使用される。これは、１つの射出成形過程において、鎖リンクの異なる材料から成る部分を均一に又は順次に射出成形するのを可能にする。例えば鎖リンクの側板を、再生可能な原料、これを結合する材料及び場合によっては補助物又は添加物から成る組成物から射出成形し、少なくとも１つの横連絡片を普通のプラスチック例えばポリアミドから形成することが可能である。多成分射出成形法により、１つの工程中に鎖リンクの少なくとも部分の被覆を行うことも可能である。
【００３５】  更に別の思想によれば、請求項１〜１０の特徴を持つ少なくとも１つの鎖リンク及び／又は請求項１１〜１５に記載の方法により製造される少なくとも１つの鎖リンクを含むエネルギ伝送鎖が提案される。このように構成されるエネルギ伝送鎖は、改善される環境的成果及び安価な製造のように上述したすべての利点を持っている。
【００３６】  本発明による鎖リンク及び鎖リンクを製造する方法のそれ以外の詳細及び利点が、図面に示されている好ましい実施例により説明されるが、本発明はこれに限られるものではない。
【００３７】  図１〜３は本発明による鎖リンクの第１実施例を示す。この場合図３はＵ字状鎖リンク部分を概略的に斜視図で示す。
【００３８】  鎖リンクは、少なくとも部分的に、再生利用可能な原料及びこれを結合する材料を含む組成物から製造されている。場合によっては、鎖リンクの特定の性質を改善する補助物又は添加物を加えることができる。例えば鎖リンクの引火点及び／又は発火点を高めるか又はこれらの鎖リンクから製造されるエネルギ伝送鎖の運転の際騒音発生を少なくする補助物又は添加物を加えることができる。
【００３９】  再生利用可能な原料として、この実施例では木材が使用されるけれども、亜麻、大麻、わら、羊毛、サイザル麻、木綿、亜麻布、干草、籾殻、竹、パピルス、葦、コルク又は類似物又はこれらのうち少なくとも２つの混合物の使用も可能である。木材は、例えば鋸屑の形で、組成物の製造の際小さい粒等として加えることができる。木材繊維と結合する材料として、この実施例ではポリプロピレンが存在するけれども、すべての熱可塑性エラストマ例えばアミド、エステル、オレフィン、スチロール又はウレタンのポリマを使用することができる。この例では、木材とポリプロピレンとの質量比は１７／３である。
【００４０】  鎖リンクは、多数のこのような鎖リンクから成ることができるエネルギ伝送鎖のために考慮されている。エネルギ伝送鎖は、例えば電流、水、蒸気等のための線路又はホースで伝送するために役立つ。
【００４１】  鎖リンクは互いに離れている２つの側板１０，１１を持っている。図示した実施例では、側板１０，１１は下部の剛性横連絡片１８により互いに結合されている。各側板１０，１１は一方の端部範囲に穴１２を持っている。側板の反対の端部には、それぞれ１つのほぞ１３が設けられている。鎖リンク１０，１１の穴１２又はほぞ１３は、隣接する鎖リンクの側板の穴１２へほぞをはめることができるように、構成されているので、索を形成する複数の鎖リンクが互いに結合される。
【００４２】  側板１０の縁１７から始まって、側板１０の縦範囲に交差して凹所１４が設けられている。凹所１４内には立体的に構成される継手軸１６があって、側板１０の構成部分を形成している。継手軸１６は、図２からわかるように、円形断面を持っている。
【００４３】  摩耗強度を改善するか又は鎖リンクから形成される鎖の運転の際の騒音発生を少なくするため、本発明によれば、側板１０の縁及び側板１１の対応する縁を被覆することも可能である。これを行うため、下部載置片２５及び上部載置片２６を鎖リンクに一体に形成することができる。上部載置片２６は横連絡片１５に一体に形成され、下部載置片２５は側板１０，１１に一体に形成されている。本発明によれば、載置片２５，２６を、再生利用可能な原料、これを結合する材料及び場合によっては補助物又は添加物から成る組成物とは異なる材料から形成することが可能である。更に本発明によれば、寿命及び腐食強度のような特性質を改善するため、鎖リンク全体を被覆することが可能である。
【００４４】  側板１０に横連絡片１５が関節結合されている。例えばこの横連絡片１５は、再生利用可能な原料及びこれを結合する材料から成る組成物とは異なる材料構成することができる。例えば横連絡片１５をプラスチック又は金属から構成することが可能である。材料の適当な選択によって、寿命、価格等に関して実際上考えられるあらゆる要求に鎖リンクを合わせることができる。図２は、横連絡片１５の一部が継手軸１６を継目なしに包囲していることを示している。
【００４５】  横連絡片１５は自由端にかぎ１９を持っている。このかぎ１９はかぎ突起２３及びビン受入れ部２４を持っている。
【００４６】  側板１１の縦縁１７から始まって側板１１の縦範囲に交差して、かぎ受入れ部２０が設けられている。特に図３からわかるように、かぎ受入れ部２０は、側板１１の縦方向に延びるピン２１を持っている。側板１１の外側壁には突起２２が設けられている。
【００４７】  横連絡片１５は継手軸１６の周りに揺動可能である。鎖リンクの閉じられた状態で、ピン２１がかぎ１９のピン受入れ部へはまる。ピン２１より下に突起２２が形成されて、かぎ突起２３と共同作用するので、横連絡片１５は側板１１と分離可能に結合可能である。閉じられた状態でピン受入れ部２４へはまるピン２１により、側板１０，１１が互いに動かされる時、横連絡片１６の予期しない開放が起こるのを防止される。
【００４８】  図１及び２に示す鎖リンクは次のように製造することができる。
【００４９】  まず鎖リンクの側板１０，１１が製造される。これらの側板は、上述した組成物から形成例えば射出成形することができる。側板１０，１１の一方のみを上述した組成物から製造し、他方の側板をプラスチックから、又は少なくとも部分的に金属から構成することができる。
【００５０】  この場合多成分射出成形法の使用により、場合によっては有利なように摩耗特性を改良しかっこのような鎖リンクから成るエネルギ伝送鎖の運転の際騒音発生を少なくする他の材料からも、まず下部載置片２５を射出成形することが可能である。
【００５１】  少なくとも側板１０が継手軸１６を持っている。その後側板１０と横連絡片１５との継手結合部を同時に形成する際、横連絡片１５が形成される。横連絡片１５用の材料の選択の際にも、側板１０，１１用とは異なる材料又は同じ材料も使用することが可能である。
【００５２】  例えば横連絡片１５を金属から構成し、側板１０，１１を上述した組成物から構成することも考えられる。
【００５３】  下部載置片２５及び上部載置片２６は、多成分射出成形法で、他の材料から直接に、例えばポリアミドのようなプラスチックから射出成形することができる。この場合下部載置片２５及び上部載置片２６を異なる材料から射出成形することが可能である。こうして摩耗特性が改善される。鎖リンクをエネルギ伝送鎖となるように組合わせると、上辺及び下辺用の適当な異なる材料から成る下部載置片を持つ鎖リンクを使用する際、エネルギ伝送鎖の走行の際騒音発生を少なくすることが可能である。これは、比較的硬い上部載置片２６を持つ鎖リンクを下辺のために使用し、比較的軟らかい上部載置片２６を持つ鎖リンクを辺のために使用するか、又はその逆に使用すると、有利である。本発明によれば、下部載置辺２５及び上部載置辺２６をプラスチックから構成することが可能であるのみならず、その代わりにかつ／又はそれに加えて金属から構成することも可能である。
【００５４】  図１〜３に示す鎖リンクは、側板１０，１１及び横連絡片１８により形成されるＵ字状鎖リンク部分を持っている。これは必ずしも必要でない。横連絡片１８は分離可能に側板１０，１１と結合することもできる。横連絡片１８を製造する際の材料選択に対して、横連絡片１５の材料選択に関して述べたことが適当に当てはまる。
【００５５】  両方の側板の１つに、側板に関節結合されるそれぞれ２つの横連絡片を設けることも可能である。その場合横連絡片は対向する側板と結合可能である。側板１１と関節結合される横連絡片１５を持つ側板１１を構成することも可能である。
【００５６】  鎖リンクの個々の部分を製造する際、本発明によれば、例えば引火点及び発火点を高めるか又は鎖リンクの色を変化する添加物を組成物へ入れることが可能である。更に寿命を改善するための添加物又は補助物例えば安定剤又は酸化防止剤を使用することもできる。
【００５７】  図４は鎖リンク部分の別の実施例のための核１０１を示している。核１０１は再生利用可能な原料及びこれを結合する材料から成る組成物から成っているが、金属からも構成されることができる。核１０１ほぼ板状である。核１０１は互いに離れた２つの継手穴１０２，１０３を持っている。継手穴１０２は、仮想円周１１３上に対称に形成されている３つの円弧状切欠き１０７により包囲されている。仮想円周１１３は継手穴１０２に対して同心的である。継手穴１０３は、円弧状に形成される３つの切欠き１０８より包囲されている。切欠き１０８は、継手穴１０３に対して同心的な仮想円周１１３上に対称に存在する。核１０１は、短い中心軸線１１６に関して対称に構成されている。核１０１の縦縁１１７，１１８は短い中心軸線１１６に対してほぼ直角に延びている。中心軸線１１６には、互いに間隔をおいて穴１０４が形成されている。縦縁１１７，１１８の範囲に、縦縁１１７又は１１８に対してほぼ平行に延びる線上にある付加的な穴１０５が形成されている。２つの穴１０５の間に穴１０４がある。
【００５８】  図５には核１０１を持つ鎖リンク１０９が示されている。図６，７及び８は鎖リンク１０９の断面図を示している。特に図６，７及び８からわかるように、鎖リンク１０９の核１０１は核外被１１０により完全に包囲されている。核外被１１０はプラスチックから成っているけれども、核１０１の組成に対して異なる再生可能な原料、これを結合する材料及び場合によっては補助物又は添加物から成る別の組成物から成ることもできる。核１０１を金属から構成し、核外被を再生可能な原料、これを結合する材料及び場合によっては補助物又は添加物から成る組成物から構成して、例えば鎖リンクの強度を高めることも可能である。核外被１１０の適当な構成は、そのつどの使用状況に合わせて鎖リンクを製造できるという利点を持っている。核外被１１０をプラスチックから構成すると、摩耗及び運転騒音のような従来のプラスチックの重要な性質を持つけれども従来の純粋なプラスチック鎖に比較して環境に著しくやさしくかつ著しく安価に製造できる鎖リンクが得られる。
【００５９】  核１０１はなるべく構造なるべく格子状構造を持つことができる。ピン及び／又はピン受入れ体を摩耗の少ない材料特に金属から構成する可能性もある。その場合ピン及び／又はピン受入れ体は、再生利用可能な原料、これを結合する材料及び場合によっては補助物又は添加物により部分的に包囲される。本発明によれば、鎖リンクの任意の部分を摩耗の少ない材料特に金属から構成することが可能であり、これらの部分を周りに射出成形するか又は後で取付けることができる。
【００６０】  鎖リンク部分１０９の継手穴１０２，１０３及び切欠き１０７，１０８は空いている。各穴１０４，１０５は取巻くカラー１１１により包囲されている。各カラー１１１は頭部空間１１２を区画し、この頭部空間内でねじ頭部が旋回可能である。互いに並んでいる穴１０５，１０４，１０５のカラー１１１は共通な突起１１９により形成されている。
【図面の簡単な説明】
【００６１】
【図１】鎖リンクの第１実施例を概略的に正面図で示す。
【図２】図１のＡ−Ａ線に沿う断面図を示す。
【図３】Ｕ字状鎖リンク部分を示す。
【図４】鎖リンクの別の実施例の核を示す。
【図５】図４による核を持つ本発明による鎖リンク部分を示す。
【図６】本発明による鎖リンク部分を図５の中心線Ａに沿う断面図で示す。
【図７】図１による鎖リンク部分を図５の切断線Ｂ−Ｂに沿う断面図で示す。
【図８】図４による鎖リンク部分を左から見た断面図で示す。
【符号リスト】
【００６２】１０    側板
１１    側板
１２    穴
１３    ほぞ
１４    凹所
１５    横連絡片
１６    継手軸
１７    縁
１８    横連絡片
１９    かぎ
２０    かぎ受入れ部
２１    ピン
２２    突起
２３    かぎ突起
２４    ピン受入れ部
２５    下部載置辺
２６    上部載置辺
１０１  核
１０２  継手穴
１０３  継手穴
１０４  穴
１０５  穴
１０７  円弧状切欠き
１０８  円弧状切欠き
１０９  鎖リンク部分
１１０  核外被
１１１  カラー
１１２  頭部空間
１１３  円周
１１６  短い中心軸線
１１７  縦縁
１１８  縦縁
１１９  突起
【図１】
2005513369.tif 000002
【図２】
2005513369.tif 000003
【図３】
2005513369.tif 000004
【図４】
2005513369.tif 000005
【図５】
2005513369.tif 000006
【図６】
2005513369.tif 000007
【図７】
2005513369.tif 000008
【図８】
2005513369.tif 000009
【国際調査報告】
2005513369.tif 000010
2005513369.tif 000011
2005513369.tif 000012
2005513369.tif 000013
2005513369.tif 000014
2005513369.tif 000015